(57)【要約】【課題】導体箔張積層板製造工程における、樹脂導体箔積層体の樹脂面の薬品汚染や樹脂面への異物やキズの混入を防ぐとともに、取り扱い性に優れた樹脂導体箔積層体および二面同時加工も可能な生産性の高いフレキシブルプリント配線基板製造方法を提供する。【解決手段】１５０℃、３０分の条件における加熱収縮率が、長さ方向、幅方向ともに０．５％以下であるポリエチレンテレフタレートフィルム基材の片面または両面に樹脂層貼着用粘着剤層を有し、ポリイミド樹脂層が積層された導体箔積層体の前記ポリイミド樹脂層面に該樹脂層貼着用粘着剤層を介して剥離可能に貼着されることを特徴とするＦＰＣ用保護フィルム。【選択図】図１
2014123755.tif 000002
【特許請求の範囲】
【請求項１】
１５０℃、３０分の条件における加熱収縮率が、長さ方向、幅方向ともに０．５％以下であるポリエチレンテレフタレートフィルム基材の片面または両面に樹脂層貼着用粘着剤層を有し、ポリイミド樹脂層が積層された導体箔積層体の前記ポリイミド樹脂層面に該樹脂層貼着用粘着剤層を介して剥離可能に貼着されることを特徴とするＦＰＣ用保護フィルム。
【請求項２】
前記樹脂層貼着用粘着剤層が、前記導体箔積層体の前記ポリイミド樹脂層面に対して常温にて密着し、かつ、容易に剥離し得ることを特徴とする請求項１に記載のＦＰＣ用保護フィルム。
【請求項３】
前記樹脂層貼着用粘着剤層の前記ポリイミド樹脂層面に対する粘着力が、剥離角度１８０°ピール、剥離速度３００ｍｍ／分の条件下で測定したときに、０．１Ｎ／インチ〜０．３Ｎ／インチの範囲であることを特徴とする請求項１又は請求項２に記載のＦＰＣ用保護フィルム。
【請求項４】
少なくとも回路形成工程、及び１５０℃以上の温度で加熱プレス処理を行うカバーレイ樹脂積層工程に付されることを特徴とする請求項１〜請求項３のいずれか１項に記載のＦＰＣ用保護フィルム。
【請求項５】
前記樹脂層貼着用粘着剤層の厚さが、０．１μｍ〜１０μｍであることを特徴とする請求項１〜請求項４のいずれか１項に記載のＦＰＣ用保護フィルム。
【請求項６】
請求項１〜請求項５のいずれか１項に記載のＦＰＣ用保護フィルムの片面または両面に、ポリイミド樹脂層が積層された導体箔積層体の前記ポリイミド樹脂層面が、前記樹脂層貼着用粘着剤層を介して剥離可能に貼着されてなることを特徴とするＦＰＣ用保護フィルム付樹脂導体箔積層体。
【請求項７】
請求項６に記載のＦＰＣ用保護フィルム付樹脂導体箔積層体を用いて導体箔に加工を施す工程を有するフレキシブルプリント配線基板の製造方法。
【請求項８】
前記ＦＰＣ用保護フィルム付樹脂導体箔積層体が、ＦＰＣ用保護フィルムの両面に樹脂導体箔積層体を貼着してなるものである請求項７に記載のフレキシブルプリント配線基板の製造方法。
【発明の詳細な説明】
【技術分野】
【０００１】
本発明は、電気・電子機器などに広範囲に使用されるフレキシブルプリント配線基板（以下、適宜、ＦＰＣと称する）の製造工程に使用されるＦＰＣ用保護フィルム、そのＦＰＣ用保護フィルムをポリイミド樹脂層面に貼着した樹脂導体箔積層体およびＦＰＣの製造方法に関し、詳しくは、樹脂導体箔積層体の樹脂層面を薬品や異物、キズの混入から守り、かつ、取り扱い性に優れた樹脂導体箔積層体を与えるＦＰＣ用保護フィルム、そのＦＰＣ用保護フィルムを樹脂層面に貼着したＦＰＣ用保護フィルム付樹脂導体箔積層体および生産性に優れたＦＰＣの製造方法に関する。
【背景技術】
【０００２】
ＦＰＣの主要部品となるものに導体箔張積層板（一般的には、導体箔として銅箔を用いるため、銅張積層板とも呼ばれる）がある。この導体箔張積層板は、銅箔などの導体箔の片面にポリイミドなどの樹脂を積層し、その後、薬品処理などの方法で導体箔に回路を形成した後に、回路を形成した導体箔上にカバーレイ樹脂層を積層することにより製造されている。導体箔上にカバーレイ樹脂層を積層する工程では、接着剤を用いて積層するが、この接着剤の硬化のために、１５０℃以上の温度で加熱プレスする工程がある。導体箔張積層板製造工程において、従来は、樹脂導体箔積層体（導体箔の片面に樹脂層を積層したもの）の樹脂層面には保護フィルム等を施さないで、樹脂導体箔積層体を単体で使用していたため、導体箔面に回路を形成する際に、回路形成処理に用いられる薬品が導体箔反対面の樹脂層面を汚染してしまう問題や、製造工程中で樹脂層面に異物が混入したり、樹脂層面にキズがついてしまう問題があった。樹脂層面が薬品で汚染されたり、樹脂層面に異物が混入したり、キズが入った場合には、基板の回路障害を引き起こす虞があり、これらの問題が発生したものは不良品として扱われるため、従来は歩留が悪いという問題があった。
【０００３】
このため、合成樹脂フィルムからなる支持体上に樹脂導体箔積層体を樹脂層面が支持体に接するように重ね、樹脂導体箔積層体を支持体に載せた状態で、支持体ごと回路形成工程にかける方法も提案されている。しかしながら、支持体が非接着性であるため、樹脂導体箔積層体の樹脂層面と支持体との密着性が悪く、回路形成処理時の薬品の樹脂層面への進入や、異物やキズの混入を防ぐのには不十分であった。また、近年では電気・電子機器の小型化や高機能化に伴い、ＦＰＣの軽薄化および回路の細線化が求められてきた。このため、異物やキズの混入、樹脂層面の薬品汚染が従来以上に問題視されるようになってきた。
【０００４】
また、ＦＰＣが軽薄化されるにつれて樹脂導体箔積層体自体が薄肉化してきている。樹脂導体箔積層体が薄肉化すると、取り扱い時にしわや折れが入りやすくなり、樹脂導体箔積層体自体にしわや折れが発生した場合にも、異物混入時と同様に、基板の回路障害を起こしやすくなるため、作業時には注意を払う必要性がましてくる。従来の樹脂導体箔積層体を単体で扱ったり、支持体上に樹脂導体箔積層体を載せる方法では、樹脂導体箔積層体の取り扱い性が悪く、作業効率が低下する問題があった。
さらに、従来は導体箔に加工を施すに際して、一面ずつ加工するため、生産性が上がらないという問題もあった。
【発明の概要】
【発明が解決しようとする課題】
【０００５】
本発明は上記のような問題を解決するためになされたものであり、本発明の目的は導体箔張積層板製造工程における、樹脂導体箔積層体のポリイミド樹脂層面の薬品汚染や樹脂層面への異物やキズの混入を防ぐとともに、取り扱い性に優れた樹脂導体箔積層体および二面同時加工も可能な生産性の高いＦＰＣ製造方法を提供することにある。
【課題を解決するための手段】
【０００６】
本発明者らは、支持体と樹脂導体箔積層体のポリイミド樹脂層面との密着性を向上することにより、樹脂導体箔積層体のポリイミド樹脂層面の薬品汚染やポリイミド樹脂層面への異物やキズの混入を防ぎ、かつ、樹脂導体箔積層体の取り扱い性を向上できるのではないかと考え、鋭意検討を加えた。その結果、ＦＰＣ製造工程において、例えば、回路形成工程、カバーレイ樹脂層積層工程などを実施する際に、合成樹脂フィルムの一方の面に樹脂層貼着用粘着剤層を設けたＦＰＣ用保護フィルムを樹脂導体箔積層体のポリイミド樹脂層面に貼着し、導体箔張積層板製造後に上記ＦＰＣ用保護フィルムを剥離除去することで、上記問題点を解決できることを見出し、本発明を完成した。
【０００７】
すなわち、本発明のＦＰＣ用保護フィルム（以下、適宜「保護フィルム」と称する。）は、ポリエチレンテレフタレートフィルム（以下、適宜「合成樹脂フィルム」と称する。）基材の片面または両面に樹脂層貼着用粘着剤層を有する保護フィルムであって、ポリイミド樹脂層（以下、適宜「樹脂層」と称する。）が積層された導体箔積層体の前記ポリイミド樹脂層面に該粘着剤層を介して剥離可能に貼着され、本発明におけるＦＰＣ用保護フィルムを構成するポリエチレンテレフタレートフィルム基材は、１５０℃、３０分の条件における加熱収縮率が、長さ方向、幅方向ともに０．５％以下である。
本発明のＦＰＣ用保護フィルムは、前記樹脂層貼着用粘着剤層が、前記導体箔積層体の前記ポリイミド樹脂層面に対して常温にて密着し、かつ、容易に剥離し得ることを特徴とする。
また、本発明のＦＰＣ用保護フィルムは、前記樹脂層貼着用粘着剤層における粘着剤の前記ポリイミド樹脂層面に対する粘着力が、剥離角度１８０°ピール、剥離速度３００ｍｍ／分の条件下で測定したときに、０．１Ｎ／インチ〜０．３Ｎ／インチの範囲であることが好ましい。
また、本発明のＦＰＣ用保護フィルムは、少なくとも回路形成工程、及び１５０℃以上の温度で加熱プレス処理を行うカバーレイ樹脂積層工程に付されて使用される。
さらに、前記樹脂層貼着用粘着剤層の厚さは０．１μｍ〜１０μｍの範囲であることが好ましい。
【０００８】
このようなＦＰＣ用保護フィルムをポリイミド樹脂層面に剥離可能に貼着した樹脂導体箔積層体を用いることで、導体箔張積層板製造工程における、樹脂導体箔積層体のポリイミド樹脂層の薬品汚染、ポリイミド樹脂層への異物の混入や折れ、キズの発生などを効果的に防ぐことができ、取り扱い性の優れた樹脂導体箔積層体を提供することができる。
【０００９】
本発明の請求項６に係るＦＰＣ用保護フィルム付樹脂導体箔積層体は、前記ＦＰＣ用保護フィルムの片面または両面に、ポリイミド樹脂層が積層された導体箔積層体の樹脂層面が前記ポリイミド樹脂層貼着用粘着剤層を介して剥離可能に貼着されてなることを特徴とする。
また、本発明の請求項７に係るフレキシブルプリント配線基板の製造方法は、前記ＦＰＣ用保護フィルム付樹脂導体箔積層体を用いて導体箔に加工を施す工程を有することを特徴とする。この工程で用いられるＦＰＣ用保護フィルム付樹脂導体箔積層体においては、樹脂導体箔積層体がＦＰＣ用保護フィルムの片面のみに貼着したものでも、両面に貼着したものでもよい。
【００１０】
ここで、ＦＰＣ用保護フィルムの両面から樹脂導体箔積層体の樹脂層面を密着させて貼着することにより、ポリイミド樹脂層面に対しての薬品、異物、キズの混入防止、及び取り扱い性の良好さを維持しながら、なおかつ、樹脂導体箔積層体を片側貼着させた場合に比べ、両面、即ち２倍の面積の樹脂導体箔についてフレキシブルプリント配線基板製造工程における同時処理が可能となる。具体的には、回路製造、基板積層工程で合成樹脂フィルムの両面に粘着剤層を設けたＦＰＣ用保護フィルムに両面から樹脂導体箔積層体のポリイミド樹脂層面をそれぞれ貼着させて工程を通して、配線基板を製造し、該工程終了後、片方の樹脂導体箔積層体を剥離させ、次に、ＦＰＣ用保護フィルム或いは、他方の面に貼着されていた樹脂導体箔積層体を剥離する方法をとればよい。
【発明の効果】
【００１１】
本発明のＦＰＣ用保護フィルム及びそのＦＰＣ用保護フィルムを樹脂層面に貼着した樹脂導体箔積層体によれば、フレキシブルプリント回路基板に用いられる導体箔張積層板の製造工程において、樹脂導体箔積層体のポリイミド樹脂層面の薬品汚染や樹脂層面への異物やキズの混入を防ぎ、且つ、取り扱い性を向上させるという効果を奏する。
さらに、このＦＰＣ用保護フィルム付樹脂導体箔積層体によれば、二面同時加工も可能な生産性の高いＦＰＣ製造方法を提供することができる。
【図面の簡単な説明】
【００１２】
【図１】本発明のＦＰＣ用保護フィルム及びＦＰＣ用保護フィルム付樹脂導体箔積層体の一態様を示す断面概略図である。
【図２】本発明のＦＰＣ用保護フィルムの両面に樹脂導体箔積層体を貼着してなるＦＰＣ用保護フィルム付樹脂導体箔積層体の一態様を示す断面概略図である。
【発明を実施するための形態】
【００１３】
以下に本発明を詳細に説明する。
図１は、本発明のＦＰＣ用保護フィルム及びＦＰＣ用保護フィルム付樹脂導体箔積層体の一態様を示す断面概略図である。
本発明のＦＰＣ用保護フィルム１０はこの態様においては、樹脂層貼着用粘着剤層１２が合成樹脂製の基材フィルム１４に積層されて構成される。また、本態様の樹脂導体箔積層体１６は、合成樹脂層１８と導体箔層２０との積層体であって、さらにその導体箔側に接着剤層２２を介してカバーレイ樹脂層２４が積層された構成を有している。図１に示すＦＰＣ用保護フィルム付樹脂導体箔積層体では、該合成樹脂層１６側の表面に本発明のＦＰＣ用保護フィルム１０が、その樹脂層貼着用粘着剤層１２を介して剥離可能に貼着されている。
【００１４】
本発明のＦＰＣ用保護フィルムは、ひとつには樹脂導体箔積層体のポリイミド樹脂層面の傷つき防止、薬品の進入防止、異物混入防止など導体箔積層体を保護する目的で、また、さらに作業時における樹脂導体箔積層体の折れやしわの混入を防止し、樹脂導体箔積層体の取り扱い性を向上する目的で、用いられるが、このほかに、カバーレイ樹脂積層時の加熱プレスの際に、ＦＰＣ用保護フィルムを貼着した樹脂導体箔積層体のＦＰＣ用保護フィルム上についた異物の樹脂導体箔積層体本体への影響を緩和するための効果をも有する。このため、ＦＰＣ用保護フィルムに使用する合成樹脂フィルムは、加熱プレス時の異物の凹凸を吸収できる程度の適度な剛性が必要となる。
【００１５】
本発明においてＦＰＣ用保護フィルムの基材として用いられる合成樹脂フィルムは、上記の目的を満たす物性を有するものであれば、特に制約を受けるものではない。
具体的には、ポリエチレンテレフタレート、ポリブチレンテレフタレート、ポリエチレンナフタレートなどのポリエステル系樹脂フィルム、ナイロン６、ナイロン６６、ナイロン６１０、ナイロン６１２などのポリアミド系樹脂フィルム、ポリフェニレンサルファイドフィルム、ポリエーテルエーテルケトンフィルム、ポリイミドフィルム、ポリアミドイミドフィルム、ポリオレフィンフィルム、フッ素樹脂フィルム、各種液晶ポリマーフィルム、などが挙げられる。
これらのフィルムは単体で使用してもよいし、２種類以上のラミネートフィルムを用いてもよいが、加熱時のカールを抑制するという観点からは単体のフィルムの方が好適である。
【００１６】
ＦＰＣ用保護フィルムの使用方法としては、ＦＰＣ用保護フィルムは導体箔積層体の樹脂層面上にＦＰＣ用保護フィルムの粘着剤層を介して剥離可能に貼着されて使用され、その状態で回路形成工程、カバーレイ樹脂積層工程に付され、工程処理中の樹脂導体箔積層体のポリイミド樹脂層を保護する。回路形成後のカバーレイ樹脂層の積層工程において、カバーレイ樹脂層と回路を形成した導体箔層とを、接着剤を用いて積層させる工程を有するが、この時、接着剤を硬化させてカバーレイ樹脂層と導体箔層を密着させるために、１５０℃以上の温度で加熱プレス処理するのが一般的である。この加熱プレスの際に、ＦＰＣ用保護フィルムも同一条件に曝されるため、ＦＰＣ用保護フィルムにはこの温度での寸法安定性が良好なものを選択する必要がある。これは、加熱時の寸法変化が大きいと、カバーレイ樹脂層積層の際の加熱プレス処理後に、ＦＰＣ用保護フィルム付樹脂導体箔積層体がカールする問題が発生するためである。カールの原因は、ＦＰＣ用保護フィルムと樹脂導体箔積層体の寸法変化率が異なることに起因するため、ＦＰＣ用保護フィルムの基材として用いる合成樹脂フィルムは加熱時の寸法変化の少ないものが好適である。
【００１７】
加熱時の寸法安定性の具体的な数値としては、合成樹脂フィルムの１５０℃の条件下で３０分加熱処理したときの加熱収縮率が幅方向（ＴＤ方向）でも、長さ方向（ＭＤ方向）でも０．５％以下のものが好適であり、さらに好ましくは、ＴＤ方向０．２％以下、ＭＤ方向０．２％以下のものである。この条件に満たない場合には、回路形成工程やカバーレイ樹脂積層工程にて、ＦＰＣ用保護フィルムを貼着した樹脂導体箔積層体に熱が加わった際に、ＦＰＣ用保護フィルムの寸法変化が大きいためＦＰＣ用保護フィルムを貼着した樹脂導体箔積層体が、反ってしまったりカールしてしまう。表面保護の観点のみからはこの条件を満たさないものも使用可能であるが、加熱工程が加わる場合には、それに続く工程における取り扱い性が悪くなったり、部品を実装する際にズレ不良が発生しやすくなるため、あまり好ましくない。
【００１８】
加熱収縮率が低い材料としては、具体的には、一般にスーパーエンプラと呼ばれるポリイミドやポリエーテルエーテルケトン、ポリフェニレンサルファイドなどが加熱時の寸法変化に優れ、好適であるが、コストが高いため、実使用においてはコスト、加熱時の寸法安定性、フィルムの適度な剛性などからポリエチレンテレフタレートフィルムが好適に用いられる。
ポリエチレンテレフタレートフィルムを用いる場合には、加熱時の寸法安定性の観点から２軸延伸を施したポリエチレンテレフタレートフィルムが好ましく、公知の方法によりアニール処理したものがさらに好適である。
【００１９】
ＦＰＣ用保護フィルムの基材として用いられる合成樹脂フィルムの厚さは特に制限を受けるものではなく、樹脂の種類によって最適な厚さのものを選択すれば良い。ただし、合成樹脂フィルムの厚さが薄すぎると、ＦＰＣ用保護フィルムを貼着した樹脂導体箔積層体の取り扱い性改善の効果が不十分となるだけでなく、ＦＰＣ用保護フィルムを貼着した樹脂導体箔積層体のＦＰＣ用保護フィルム上に異物が外部から付着したとき、加熱プレス時に異物の凹凸の吸収が不十分となり、樹脂導体箔積層体本体に欠点を生じてしまう問題がある。合成樹脂フィルムの厚さが厚すぎると、コストが割高になることや、樹脂導体箔積層体の剛性と合成樹脂フィルムの剛性の差が大きくなることにより、作業時にＦＰＣ用保護フィルム浮き等の原図となる。フィルムの種類（フィルム自体の剛性）によってことなるが、ポリエチレンテレフタレートフィルムを用いた場合には１２μｍ〜１２５μｍ程度のものが好適である。
【００２０】
本発明のＦＰＣ用保護フィルムの粘着剤層として用いられる粘着剤は、常温にて樹脂導体箔積層体のポリイミド樹脂層面に対して容易に密着し、かつ、回路形成工程、カバーレイ樹脂層積層工程などの工程中で浮いたり剥れたりすることがなく、さらにはカバーレイ樹脂層積層工程後に樹脂導体箔積層体のポリイミド樹脂層面に粘着剤が残存することなく容易に剥離し得るものであれば、公知の粘着剤を目的に応じて選択して使用することができる。
選択の目安としては、回路形成工程、カバーレイ樹脂層積層工程では、加熱や加圧されるため、耐熱性が良好であり、かつ高圧力条件化でも耐え得る特性を有する粘着剤が必要となる。
【００２１】
粘着剤層の粘着力は、ポリイミド樹脂表面に対する粘着力が剥離角度１８０°ピール、剥離速度３００ｍｍ／分の条件下で測定したときに、０．１〜０．３Ｎ／インチであることが好適である。粘着力が０．１Ｎ／インチ未満であると、フレキシブルプリント基板製造工程での作業中に、ＦＰＣ用保護フィルムが剥がれたり、樹脂導体箔積層体から浮いたりする懸念がある。また、粘着力が０．３Ｎ／インチを超えると、フレキシブルプリント基板製造後にＦＰＣ用保護フィルムを剥がす際に、剥がし難かったり、粘着剤が樹脂導体箔積層体の樹脂層面に残存する懸念がある。
さらに、粘着剤は、カバーレイ樹脂層積層工程で加熱プレスされた際に、樹脂導体箔積層体の樹脂層面への粘着力が著しく上昇したり、粘着剤がはみ出したりしないものが良い。
【００２２】
粘着剤の種類としては特に制限を受けるものではなく、上記の性能を満足するものであれば、いずれの種類のものを使用してもよい。具体的には、アクリル１液型粘着剤、アクリル２液型粘着剤、天然ゴム系粘着剤、合成ゴム系粘着剤、シリコーン系粘着剤、ホットメルト型粘着剤などが挙げられる。
粘着剤層の厚さは特に制限を受けるものではないが、０．１〜１０．０μｍ程度が好適である。厚さが０．１μｍ未満であると、樹脂導体箔積層体の樹脂層面への接着性が悪く、ＦＰＣ用保護フィルムを樹脂導体箔積層体のポリイミド樹脂層面に貼着する際に貼着しなかったり、貼着した場合でも、工程中にＦＰＣ用保護フィルムが樹脂導体箔積層体から浮いたり剥がれたりし易くなる。粘着剤層の厚さが１０．０μｍを超えると、カバーレイ樹脂層積層の際に粘着剤がはみ出して工程中に周囲を汚したり、カバーレイ樹脂層積層工程後にＦＰＣ用保護フィルムを剥がす際に、粘着剤の粘着力が高くなりすぎて剥がしにくかったり、樹脂導体箔積層体のポリイミド樹脂層面に粘着剤が残存しやすくなる。
【００２３】
本発明のＦＰＣ用保護フィルムは、前記したフィルム基材の片方の面に粘着剤層を設けたものであるが、合成樹脂フィルム上に粘着剤層を設ける方法は、公知の方法を採用すればよい。具体的には、剥離フィルムや剥離紙などの剥離シートに粘着剤を塗布し、乾燥後、合成樹脂フィルムを貼合しＦＰＣ用保護フィルムを作成する方法、合成樹脂フィルム上に粘着剤を塗布し、乾燥後剥離シートを貼合しＦＰＣ用保護フィルムを作成する方法、粘着剤としてホットメルト型粘着剤をもちいる場合には、剥離シートに粘着剤を溶融押し出しした後に合成樹脂フィルムを貼合しＦＰＣ用保護フィルムを作成する方法や合成樹脂フィルム上に粘着剤を溶融押し出しした後に剥離シートを貼合しＦＰＣ用保護フィルムを作成する方法などが挙げられる。また、ＦＰＣ用保護フィルムを樹脂導体箔積層体の樹脂層面に貼着する方法には、上記のようなＦＰＣ用保護フィルムを作成した後、ＦＰＣ用保護フィルムの剥離シートを剥がしながら樹脂導体箔積層体に貼着する方法や、合成樹脂フィルムに粘着層を施したＦＰＣ用保護フィルムを剥離シートを用いることなく、直接樹脂導体箔積層体に貼着する方法などがあり、本発明ではいずれの方法を採用してもよい。
【００２４】
図２は、本発明のＦＰＣ用保護フィルムを樹脂導体箔積層体の両面に貼り合わせた積層体の一態様を示す概略断面図である。
本態様におけるＦＰＣ用保護フィルム２６は、粘着剤層１２が合成樹脂フィルム基材１４の両面に積層されて構成される。また、樹脂導体箔積層体２８は、合成樹脂層１８と導体箔層２０の積層体である。本態様のＦＰＣ用保護フィルム付樹脂導体箔積層体では、ＦＰＣ用保護フィルム２６の両面に設けられた粘着剤層１２を介して導体箔積層体２８の合成樹脂層１８の表面が両面から貼着されてなる態様を有している。
本態様の如くＦＰＣ用保護フィルムの両面に樹脂導体箔積層体を貼着してなる構成をとる場合においても、保護フィルムに用いられるフィルム基材及び粘着剤層は、先に述べた片面のみ粘着剤層が配置されたものと同様のものを、好ましい態様として挙げることができる。
この態様における本発明のＦＰＣ用保護フィルムは合成樹脂フィルムの両面に粘着剤層を設けたものであるが、合成樹脂フィルム上に粘着剤層を設ける方法は、先に例示した公知の方法を採用すればよい。また、このようなＦＰＣ用保護フィルムを樹脂導体箔積層体のポリイミド樹脂層面に貼着する方法も、粘着剤層を片面のみに設けた態様と同様である。
【００２５】
本態様のＦＰＣ用保護フィルムは、フィルム基材の両面から樹脂導体箔積層体のポリイミド樹脂層面を密着させることにより、導体箔積層体の樹脂の保護及び取り扱い性の向上を達成し、さらに、樹脂導体箔積層体を片側貼着させた場合に比べ、２倍の面積の樹脂導体箔についてフレキシブルプリント配線基板製造工程で同時に生産可能となる。即ち、ＦＰＣ製造工程における、回路形成工程、基板積層工程などの各工程において、合成樹脂製の基材フィルムの両面に粘着剤層を設けたＦＰＣ用保護フィルムに両面から樹脂導体箔積層体のポリイミド樹脂層面をそれぞれ貼着させた状態で工程を通し、両面の加工を同時に行って基板を作成し、工程終了後に、まず片方の樹脂導体箔積層体を剥離させ、次に上記ＦＰＣ用保護フィルムないし他方の樹脂導体箔積層体を剥離することによって、２つの樹脂導体箔積層体の両面同時加工を可能とし、著しい生産性向上をもたらすことができる。
【００２６】
本発明の樹脂導体箔積層体に使用される導体箔としては、公知の導体箔を使用することができる。具体的には銅箔、アルミ箔、金箔、銀箔などが挙げられる。加工性やコストの観点から銅箔が用いられるのが一般的である。導体箔の厚さは、特に制限されるものではなく、任意の厚さのものを使用出来るが、コストや導体箔張積層板の軽薄化の観点から４〜７０μｍ程度のものが好適である。また、導体箔の製造方法は特に限定されるものではなく、公知の製造方法で製造された導体箔であれば、いずれも使用出来る。
【００２７】
本発明の樹脂導体箔積層体に使用される樹脂としては、耐熱性及び絶縁性に優れた樹脂がよく、ポリイミド樹脂である。積層する樹脂の厚さは特に制限されるものではなく、任意の厚さのものを選定できる。加工しやすさやコストの観点から具体的には、４〜７５μｍ程度のものが一般的である。
【００２８】
導体箔に樹脂を積層して樹脂導体箔積層体を作成する方法は、特に限定されるものではなく、公知の方法で積層すれば良い。具体的には、導体箔上に樹脂含有コーティング剤を塗布し乾燥する方法、導体箔上に樹脂含有コーティング剤を塗布、乾燥後、得られた積層品を加熱することにより樹脂をイミド化する方法、導体箔上に樹脂フィルムを接着剤を用いて積層する方法などが挙げられる。また、導体箔と樹脂とを積層する際に、樹脂と導体箔との密着性を向上させるために、導体箔表面に微細な凹凸をつける粗面化処理を施したり、導体箔面にアンカー剤をコートしたりすることもできる。
このような樹脂導体箔積層体の樹脂層面の表面に保護フィルムをその粘着剤層を介して貼着することで、本発明の保護フィルム付樹脂導体箔積層体をえることができる。
【００２９】
本発明のＦＰＣ用保護フィルム付樹脂導体箔積層体は、先に述べたようにポリイミド樹脂層表面の保護が確実になされ、且つ、取り扱い性が良好であるため、この状態でＦＰＣ製造工程、なかでも、導体箔に加工を施す工程、具体的には、例えば、回路形成工程、カバーレイ樹脂層積層工程などの各工程を施すことで、高い生産性と、不良品発生の効果的な抑制が可能となる製造方法を提供し得る。また、本発明の好ましい態様であるＦＰＣ用保護フィルムの両面に樹脂導体箔積層体を貼着させた態様では、フィルム基材の両面から樹脂導体箔積層体のポリイミド樹脂層面を密着させ、両面に導体箔が露出した状態でフォトレジストを貼り合わせ、露光、エッチング工程といった回路形成工程、カバーレイ樹脂層積層工程、さらにはメッキ工程に至るまで、両面同時に処理を行うことによりさらなる生産性の向上も可能となる。
本発明のフレキシブルプリント基板の製造方法は、これらのＦＰＣ製造工程中、公知のいずれの工程にも好適に適用することができる。
【実施例】
【００３０】
以下に具体的な実施例を示して本発明を詳細に説明するが、本発明はこれらに制限されるものではない。
（実施例１）
厚さ５０μｍのアニール処理を施した２軸延伸低熱収縮ポリエステルフィルム（１５０℃、３０分の条件下での加熱収縮率がＴＤ方向０．０１％、ＭＤ方向０．０５％）をフィルム基材として用い、その片面に、２−エチルヘキシルアクリレートとブチルアクリレートの共重合体を主成分とするアクリル系粘着剤を、粘着剤層形成後の厚さが４μｍとなるように塗布し、乾燥硬化して粘着剤層を形成し、ＦＰＣ用保護フィルムを作成した。
このＦＰＣ用保護フィルムの粘着剤層表面を、厚さ２５μｍのポリイミド樹脂と厚さ１２μｍの銅箔とを積層した樹脂導体箔積層体の樹脂層側の表面に貼着させて、ＦＰＣ用保護フィルム付樹脂導体箔積層体を作成した。
【００３１】
（実施例２）
ＦＰＣ用保護フィルムのフィルム基材として用いたポリエステルフィルムに代えて、低熱収縮処理（アニール処理）を施していないポリエステルフィルム（１５０℃、３０分の条件下での加熱収縮率がＴＤ方向０．４０％、ＭＤ方向０．１５％）を使用した以外は実施例１と同様にしてＦＰＣ用保護フィルム付樹脂導体箔積層体を作成した。
【００３２】
（実施例３）
ＦＰＣ用保護フィルムのフィルム基材として用いたポリエステルフィルムの厚さを５０μｍから１２５μｍにした以外は実施例１と同様にしてＦＰＣ用保護フィルム付樹脂導体箔積層体を作成した。
（実施例４）
ＦＰＣ用保護フィルムの粘着剤層の厚さを４μｍから１０μｍとした以外は実施例１と同様にしてＦＰＣ用保護フィルム付樹脂導体箔積層体を作成した。
【００３３】
（比較例１）
実施例１と同じ樹脂導体箔積層体を、保護フィルムを貼着することなく、樹脂導体箔積層体単体として用いた。
【００３４】
（実施例５）
保護フィルムの樹脂層貼着用粘着剤層を両面に配置し、図２に示すような状態に樹脂導体箔積層体を貼着させた以外は実施例１と同様にして保護フィルム付き樹脂導体箔積層体を作成した。
【００３５】
〔樹脂導体箔積層体の評価〕
得られた樹脂導体箔積層体の耐薬品性、作業性、カール性、および保護フィルムの粘着力、粘着剤の残存の有無を、次の方法にて評価した。
［耐薬品性］
得られた樹脂導体箔積層体を４０℃の４０％水酸化ナトリウム水溶液および４０℃の３７％塩化第二鉄水溶液に、それぞれ１時間浸漬する。その後、樹脂導体箔積層体を水洗した後、樹脂導体箔積層体の樹脂層面の状態を目視にて観察する。外観上変化のないものを良好とする。
【００３６】
［作業性］
得られた樹脂導体箔積層体を３０ｃｍ×３０ｃｍの大きさにカットする。カットしたサンプルを作業台に置いた後に、サンプルの対角する２つの角を手で持ち、作業台から約５０ｃｍの高さまで持ち上げたのちに、ふたたび作業台の上に置く。この操作を１０回繰り返した後、樹脂導体箔積層体の状態を目視にて観察する。樹脂導体箔積層体に折れやシワが入っていないものを良好とする。
［カール性］
得られた樹脂導体箔積層体より２０ｃｍ×２０ｃｍの試験片をカットし、１８０℃、２９４Ｎ／ｃｍ2で３０分、プレス処理を行う。その後、カットしたサンプルを樹脂層面が上になるように作業台に置いた時のカールの状態を目視にて観察する。カールしないものを良好とする。
【００３７】
［保護フィルムの粘着力］
得られた樹脂導体箔積層体を実施例１〜４では図１に示すような態様において、接着剤層２２とカバーレイ樹脂層２４とが積層されていない状態、即ち、樹脂層貼着用粘着層１２と合成樹脂フィルム基材１４とが積層されてなる保護フィルム１０に、樹脂層１８と導体箔層２０のみとからなる樹脂導体箔積層体を、その樹脂層１８面が樹脂層貼着用粘着層１２と接する状態に、実施例５では図２に示すような状態に、それぞれ積層したのち、１８０℃、２９４Ｎ／ｃｍ2で３０分、プレス処理を行う。その後、インストロン型剥離試験機を用いて、１８０°ピール、３００ｍｍ／分の速度で、保護フィルムを剥がしたときの抵抗値を粘着力とした。実施例５については、片面ずつ順次測定を行った。
［粘着剤残存の有無］
上記保護フィルムの粘着力を測定した際に、保護フィルムを剥がした後の樹脂導体箔積層体の樹脂層面の状態を目視にて観察する。粘着剤が樹脂層面に残存していないものを良好とする。
評価結果を表１に示す。
【００３８】
【表１】
2014123755.tif 000003
【００３９】
表１に明らかなように、本発明の保護フィルムを使用した樹脂導体箔積層体は、従来の樹脂導体箔積層体において問題となっていた耐薬品性が良好であった。また、作業性についても、取り扱い時に、樹脂導体箔積層体に折れやしわなどが入りにくく、取り扱いが容易になることがわかった。また、カール性も全て実用上問題のないレベルであった。
【００４０】
なお、保護フィルムのフィルム基材として加熱収縮率が高い素材を用いた実施例２では、保護フィルム貼着樹脂導体箔積層体に若干カールが見られ、フィルム基材として厚みのあるものを用いた実施例３では、取り扱い時に保護フィルムの浮きが若干見られ、さらに、粘着剤層の厚みが厚い保護フィルムを用いた実施例４では、保護フィルムの剥離後に粘着剤の残存が若干見られた。これらはいずれも実用上問題がないレベルであるが、このことから、フィルム基材の加熱収縮率、厚み及び粘着剤の塗布量が好ましい範囲を満たす実施例１がすべでの評価において優れた結果を示すことが明かになった。
【符号の説明】
【００４１】
１０ ＦＰＣ用保護フィルム
１２ 樹脂層貼着用粘着層（ＦＰＣ用保護フィルム）
１４ 合成樹脂フィルム基材（ＦＰＣ用保護フィルム）
１６ 樹脂導体箔積層体
１８ ポリイミド樹脂層（樹脂導体箔積層体）
２０ 導体箔層（樹脂導体箔積層体）
２２ 接着層
２４ カバーレイ樹脂層
２６ ＦＰＣ用保護フィルム
２８ 樹脂導体箔積層体
【図１】
2014123755.tif 000004
【図２】
2014123755.tif 000005